(57)【要約】  【課題】  支持体を必要としない角栓除去用のパック化粧料で、パップ剤並の角栓除去効果を有するものを提供する。  【解決手段】  支持体を有さないピールオフパックに天然繊維を含有させる。天然繊維としては、綿、麻、ジュート麻、芭蕉、コウゾ、三椏、ケナフ等の植物繊維、羊毛、アルパカ毛、兎毛、狸毛、狐毛等の動物繊維などの何れもが使用出来る。中でも、水性担体への分散性の点で植物繊維が好ましい。植物繊維の中では、ある程度ウェーブがかかったものが、被膜の強度特性を向上させる上から好ましく、具体的には麻及び／又はジュート麻が特に好ましい。  【選択図】  なし【特許請求の範囲】
【請求項１】
天然繊維を含有することを特徴とする、パック化粧料。
【請求項２】
天然繊維が、麻乃至はジュート麻であることを特徴とする、請求項１に記載のパック化粧料。
【請求項３】
天然繊維の長さが、０．５〜５ｍｍであることを特徴とする、請求項１又は２に記載のパック化粧料。
【請求項４】
天然繊維の含有量が、０．１〜１０重量％であることを特徴とする、請求項１〜３何れか１項に記載のパック化粧料。
【請求項５】
被膜形成剤として、ポリビニルアルコール、ポリ酢酸ビニル及びポリビニルピロリドンを含有することを特徴とする、請求項１〜４何れか１項に記載のパック化粧料。
【請求項６】
更に、エタノールを５〜２０重量％含有することを特徴とする、請求項１〜５何れか１項に記載のパック化粧料。
【請求項７】
更に、キサンタンガムを０．０５〜１重量％含有することを特徴とする、請求項１〜６何れか１項に記載のパック化粧料。
【請求項８】
角栓除去用であることを特徴とする、請求項１〜７何れか１項に記載のパック化粧料。
【請求項９】
小鼻に投与するものであることを特徴とする、請求項１〜８何れか１項に記載のパック化粧料。
【発明の詳細な説明】
【技術分野】
【０００１】
本発明は、パック化粧料に関し、更に詳細には、小鼻などの角栓除去に有用な、被膜強度に優れるパック化粧料に関する。
【背景技術】
【０００２】
パック化粧料は、元々は、高分子などで構成される被膜形成剤の作る被膜で皮膚を閉塞し、有効成分の経皮吸収を促進するとともに、閉塞効果によって、皮膚の新陳代謝を促す化粧料剤形として開発された。通常この様な閉塞性を有する皮膜を形成する被膜形成剤としては、ポリ酢酸ビニルエマルジョンとポリビニルアルコールの併用することによって、比較的短時間に被膜を形成し、そこそこの柔軟性も有する被膜を具現化している。この変法として、被膜に角栓の末端部分を固着させ、ピールオフとともに角栓を除去するタイプのパック化粧料が開発された。このものは、更に改良され、支持体上に皮膜形成成分を塗工し、パップ剤形を取ることにより、用時に適用部位に塗布した水で被膜形成成分を膨潤、軟化させ、これを被膜形成成分とともに、支持体上に固着させることが出来るようになり、より角栓除去効果を高めることが出来るようになった。この様なパップ剤形の発展技術としては、伸縮可能な支持体を用い除去効果を高める技術（例えば、特許文献１を参照）或いはマトリックス中に繊維末を含有させ、マトリックスの膜強度を増強させて角栓除去効果を高める技術などが存する。（例えば、特許文献２を参照）しかしながら、支持体を必要としない角栓除去用のパック化粧料で、パップ剤並の角栓除去効果を有するものは知られていない。
【０００３】
一方、支持体を構成に有しないパック化粧料であって、天然繊維を含有するものは知られていないし、かかるパック化粧料が、強度に優れる被膜を形成し、角栓除去効果にも優れることも全く知られていない。
【０００４】
【特許文献１】特開２００３−７３２３２号公報
【特許文献２】特開２００３−１２４３６号公報
【発明の開示】
【発明が解決しようとする課題】
【０００５】
本発明は、この様な状況下為されたものであり、支持体を必要としない角栓除去用のパック化粧料で、パップ剤並の角栓除去効果を有するものを提供することを課題とする。
【課題を解決するための手段】
【０００６】
本発明者らは、この様な状況に鑑みて、支持体を必要としない角栓除去用のパック化粧料で、パップ剤並の角栓除去効果を有するものを求めて、鋭意研究努力を重ねた結果、麻などの天然繊維を、被膜形成パック化粧料に含有させることにより、形成する被膜の強度を著しく高めるとともに、角栓を被膜に固定する作用も向上することを見出し、発明を完成させるに至った。即ち、本発明は以下に示す技術に関するものである。
（１）天然繊維を含有することを特徴とする、パック化粧料。
（２）天然繊維が、麻乃至はジュート麻であることを特徴とする、（１）に記載のパック化粧料。
（３）天然繊維の長さが、０．５〜５ｍｍであることを特徴とする、（１）又は（２）に記載のパック化粧料。
（４）天然繊維の含有量が、０．１〜１０重量％であることを特徴とする、（１）〜（３）何れか１項に記載のパック化粧料。
（５）被膜形成剤として、ポリビニルアルコール、ポリ酢酸ビニル及びポリビニルピロリドンを含有することを特徴とする、（１）〜（４）何れか１項に記載のパック化粧料。
（６）更に、エタノールを５〜２０重量％含有することを特徴とする、（１）〜（５）何れか１項に記載のパック化粧料。
（７）更に、キサンタンガムを０．０５〜１重量％含有することを特徴とする、（１）〜（６）何れか１項に記載のパック化粧料。
（８）角栓除去用であることを特徴とする、（１）〜（７）何れか１項に記載のパック化粧料。
（９）小鼻に投与するものであることを特徴とする、（１）〜（８）何れか１項に記載のパック化粧料。
【発明の効果】
【０００７】
本発明によれば、支持体を必要としない角栓除去用のパック化粧料で、パップ剤並の角栓除去効果を有するものを提供することができる。
【発明を実施するための最良の形態】
【０００８】
本発明のパック化粧料は、天然繊維を含有することを特徴とする。天然繊維としては、通常繊維業などで使用されている繊維であって、天然物を基源とするものであれば特段の限定無く適用することが出来、例えば、綿、麻、ジュート麻、芭蕉、コウゾ、三椏、ケナフ等の植物繊維、羊毛、アルパカ毛、兎毛、狸毛、狐毛等の動物繊維などの何れもが使用出来る。中でも、水性担体への分散性の点で植物繊維が好ましい。植物繊維の中では、ある程度ウェーブがかかったものが、被膜の強度特性を向上させる上から好ましく、具体的には麻及び／又はジュート麻が特に好ましい。かかる繊維は唯一種を含有することも出来るし、二種以上を組み合わせて含有することも出来る。かかる繊維の性状としては、長さが０．１〜５ｍｍのものが好ましく、０．５〜２ｍｍのものが特に好ましい。これは短すぎると被膜強化作用を発揮しない場合が存し、長すぎると肌への密着性が損なわれる場合が存するからである。本発明のパック化粧料に於ける、かかる天然繊維の好ましい含有量は、総量で、化粧料全量に対して、０．１〜１０重量％であり、更に好ましくは０．２〜５重量％である。これは多すぎるとパック剤そのものが固くなり過ぎ延展塗布しにくくなる場合が存し、少なすぎると被膜に充分な強度を与えられない場合が存するからである。
【０００９】
本発明のパック化粧料は、前記天然繊維以外に、通常化粧料で使用される任意成分を含有することが出来る。この様な任意成分としては、例えば、マカデミアナッツ油、アボガド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等のオイル、ワックス類、流動パラフィン、スクワラン、プリスタン、オゾケライト、パラフィン、セレシン、ワセリン、マイクロクリスタリンワックス等の炭化水素類、オレイン酸、イソステアリン酸、ラウリン酸、ミリスチン酸、パルミチン酸、ステアリン酸、ベヘン酸、ウンデシレン酸等の高級脂肪酸類、セチルアルコール、ステアリルアルコール、イソステアリルアルコール、ベヘニルアルコール、オクチルドデカノール、ミリスチルアルコール、セトステアリルアルコール等の高級アルコール等、イソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等の合成エステル油類、ジメチルポリシロキサン、メチルフェニルポリシロキサン、ジフェニルポリシロキサン等の鎖状ポリシロキサン、オクタメチルシクロテトラシロキサン、デカメチルシクロペンタシロキサン、ドデカメチルシクロヘキサンシロキサン等の環状ポリシロキサン、アミノ変性ポリシロキサン、ポリエーテル変性ポリシロキサン、アルキル変性ポリシロキサン、フッ素変性ポリシロキサン等の変性ポリシロキサン等のシリコーン油等の油剤類、脂肪酸セッケン（ラウリン酸ナトリウム、パルミチン酸ナトリウム等）、ラウリル硫酸カリウム、アルキル硫酸トリエタノールアミンエーテル等のアニオン界面活性剤類、塩化ステアリルトリメチルアンモニウム、塩化ベンザルコニウム、ラウリルアミンオキサイド等のカチオン界面活性剤類、イミダゾリン系両性界面活性剤（２−ココイル−２−イミダゾリニウムヒドロキサイド−１−カルボキシエチロキシ２ナトリウム塩等）、ベタイン系界面活性剤（アルキルベタイン、アミドベタイン、スルホベタイン等）、アシルメチルタウリン等の両性界面活性剤類、ソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等の非イオン界面活性剤類、ポリエチレングリコール、グリセリン、１，３−ブチレングリコール、エリスリトール、ソルビトール、キシリトール、マルチトール、プロピレングリコール、ジプロピレングリコール、ジグリセリン、イソプレングリコール、１，２−ペンタンジオール、１，２−ヘキシレングリコール、１，２−オクタンジオール等の多価アルコール類、ピロリドンカルボン酸ナトリウム、乳酸、乳酸ナトリウム等の保湿成分類、グアガム、クインスシード、カラギーナン、ガラクタン、アラビアガム、ペクチン、マンナン、デンプン、キサンタンガム、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，キトサン、カルボキシメチルキチン、寒天、ポリビニルアルコール、ポリビニルピロリドン、カルボキシビニルポリマー、ポリアクリル酸ナトリウム、ポリエチレングリコール、ベントナイト等の増粘剤、表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、表面を処理されていても良い、ベンガラ、黄酸化鉄、黒酸化鉄、酸化コバルト、群青、紺青、酸化チタン、酸化亜鉛の無機顔料類、表面を処理されていても良い、雲母チタン、魚燐箔、オキシ塩化ビスマス等のパール剤類、レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等の有機色素類、ポリエチレン末、ポリメタクリル酸メチル、ナイロン粉末、オルガノポリシロキサンエラストマー等の有機粉体類、パラアミノ安息香酸系紫外線吸収剤、アントラニル酸系紫外線吸収剤、サリチル酸系紫外線吸収剤、桂皮酸系紫外線吸収剤、ベンゾフェノン系紫外線吸収剤、糖系紫外線吸収剤、２−（２’−ヒドロキシ−５’−ｔ−オクチルフェニル)ベンゾトリアゾール、４−メトキシ−４’−ｔ−ブチルジベンゾイルメタン等の紫外線吸収剤類、エタノール、イソプロパノール等の低級ア��コール類、ビタミンＡ又はその誘導体、ビタミンＢ6塩酸塩，ビタミンＢ6トリパルミテート，ビタミンＢ6ジオクタノエート，ビタミンＢ2又はその誘導体，ビタミンＢ12，ビタミンＢ15又はその誘導体等のビタミンＢ類、α−トコフェロール，β−トコフェロール，γ−トコフェロール，ビタミンＥアセテート等のビタミンＥ類、ビタミンＤ類、ビタミンＨ、パントテン酸、パンテチン、ピロロキノリンキノン等のビタミン類、ポリ酢酸ビニル、ポリビニルアルコール、ポリビニルピロリドン、ポリ（メタ）アクリル酸アルキル等の被膜形成剤などが好ましく例示できる。これらの中で特に好ましいものは、被膜形成剤であり、被膜形成剤としては、ポリビニルアルコール、ポリ酢酸ビニル及びポリビニルピロリドンを含む形態が特に好ましい。これらの混合比としては、ポリビニルアルコール：ポリ酢酸ビニル：ポリビニルピロリドン＝５：１：４〜６：１：６が好ましく例示出来る。又、含有量としては、総量で、化粧料全量に対して、固形分を１０〜５０重量％含有するポリマーエマルションの形態で、１５〜３０重量％が好ましく、１７〜２５重量％が特に好ましく例示出来る。又、被膜に可塑性を付与する意味で、１，３−ブタンジオール等の多価アルコールを１〜１０重量％含有させることも好ましい。本発明のパック化粧料は、これらの必須成分と任意成分とを常法に従って処理することにより、製造することが出来る。
【００１０】
かくして得られた、本発明のパック化粧料は、塗布時には適度な粘度を有する組成物であるにもかかわらず、生成した被膜は物理的な応力に対して強靱であり、又、表面への固着力も強いため、通常のパック化粧料にあっては、閉塞性に優れ、有効成分の経皮吸収を促進し効果を増強させるとともに、固着性により、古い角層を取り去る効果を有する。更に、角栓除去のためのパック化粧料として用いると、支持体が無くても、角栓をしっかり固着し、確実に除去する効果を有する。この為、支持体を必要としない角栓除去用のパック化粧料で、パップ剤並の角栓除去効果を有するものを具現化することが出来る。
【実施例】
【００１１】
以下に、実施例を挙げて本発明について更に詳細に説明を加えるが、本発明がかかる実施例にのみ限定されないことは言うまでもない。
【００１２】
＜実施例１＞
以下に示す処方に従って、本発明のパック化粧料である、角栓除去パックを作成した。即ち、イ、ロを８０℃に加熱し、イにロを攪拌下徐々に加え、攪拌冷却してパック化粧料を得た。
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
ジュート麻（長さ１．２ｍｍ）                        １    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ３１．６重量部
【００１３】
＜比較試験１＞
下記に示す、実施例１のパック化粧料のジュート麻を水に置換した比較例１のパック化粧料を同様に作成し、パネラー５名を用いて、小鼻の角栓除去試験を行った。即ち、実施例１、比較例１の化粧料を右乃至は左の小鼻にそれぞれ塗布し被膜形成後剥離し、ヨード蒸気に５分間さらし、吸着した角栓を見えやすくした後、ビデオマイクロスコープで拡大し、単位面積あたりの角栓数を計数した。（単位；個／ｍｍ２）この時、左右の選択はパネラーの任意とした。結果は、実施例１が０．９±０．１であり、比較例１が０．００２±０．０であった。これより、本発明の化粧料は角栓除去作用に優れることがわかる。
（比較例１）
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ３２．６重量部
【００１４】
＜比較試験２＞
支持体に塗工した形態の従来の角栓除去シート状パック（比較例２）との角栓除去作用の比較を行った。比較例２のパック化粧料は、次に示す処方に従って作成した。即ち、処方成分をニーダーで混練りし、均一化してマトリックス含水物を得た。このものを０．２ｍｍの厚さの不織布に２４０μの厚さで塗工し、乾燥させ、比較例２のシート状パック化粧料とした。これを比較試験１と同様に５人のパネラーの左右比較で比較した。尚、この時、比較例２に関しては、使用前に適用部位を水で濡らして、そこへ貼付する形で行った。結果は、実施例１が０．８±０．１であり、比較例１が０．７±０．２であった。これより、本発明の化粧料は、シート状のパックと同程度に角栓が除去出来るほど、角栓除去作用に優れることがわかる。
（比較例２）
ポリビニルピロリドンエマルション＊１               ６０    重量部
ポリビニルアルコール＊２                             ６    重量部
ポリ酢酸ビニルエマルション＊３                       １    重量部
二酸化チタン                                         ２    重量部
グリセリン                                           １    重量部
ヒマシ油                                             １    重量部
ポリオキシエチレン（２０）ヒマシ油                   １    重量部
無水珪酸                                             ５    重量部
ジュート繊維（平均１ｍｍ）                           １    重量部
水                                                 ２２    重量部
＊１：固形分４０％、平均分子量３万、＊２：５０％水溶液、平均分子量２万５千、＊３：固形分５０％、平均分子量４万
【００１５】
＜比較試験３＞
ジュート麻をナイロン繊維に変えて、実施例１と同様に比較例３を作成し、比較試験２と同様に、評価した。結果は、実施例１のパック化粧料が０．８±０．２で、比較例３が０．００１±０．０であり、繊維は天然繊維が好ましいことが判った。
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
ナイロン繊維（長さ１．０ｍｍ）                      １    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ３１．６重量部
【００１６】
＜実施例２＞
ジュート麻の繊維の長さを変えて、実施例１と同様にパック化粧料を作成し、比較試験１と同様に、評価した。（但し、比較例１に相当するものは作成しなかった。）結果は、１．１±０．２で長さが３ｍｍでも同様に使用することが出来ることが判った。
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
ジュート麻（長さ３．０ｍｍ）                        １    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ３１．６重量部
【００１７】
＜実施例３＞
ジュート麻の繊維の量を変えて、実施例１と同様にパック化粧料を作成し、比較試験１と同様に、評価した。（但し、比較例１に相当するものは作成しなかった。）結果は、１．０±０．２で、含有量が３重量％でも同様に使用することが出来ることが判った。
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
ジュート麻（長さ１．２ｍｍ）                        ３    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ２９．６重量部
【００１８】
＜実施例４＞
ジュート麻を麻に変えて、実施例１と同様にパック化粧料を作成し、比較試験１と同様に、評価した。（但し、比較例１に相当するものは作成しなかった。）結果は、１．０±０．１で、麻でも同様に使用することが出来ることが判った。
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
麻（長さ１．２ｍｍ）                                １    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ３１．６重量部
【００１９】
＜実施例５＞
ジュート麻を脱脂羊毛に変えて、実施例１と同様にパック化粧料を作成し、比較試験１と同様に、評価した。（但し、比較例１に相当するものは作成しなかった。）結果は、０．５±０．１で、脱脂羊毛でも同様に使用することが出来ることが判った。但し、麻やジュート麻の方が好ましいことも判った。
イ
二酸化チタン                                        ３    重量部
カオリン                                            ２    重量部
ＰＯＥ（８）イソステアリン酸エステル                １    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
脱脂羊毛（長さ１ｍｍ）                              １    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
水                                                ３１．６重量部
【００２０】
＜実施例６＞
下記処方に従って、実施例１と同様にピールオフ型のパック化粧料を作成し、有効成分であるリボフラビンの経皮吸収を、繊維を含有しない比較例４と比較した。経皮吸収の比較は、下腕内側部２ｃｍ×４ｃｍの部位に、パック化粧料を０．０４ｇ塗布し、１５分間静置した後、剥離し、部位をテープでストリッピングしながら、紫外線ランプを当て、蛍光が角層細胞に見られなくなるまでのストリッピング回数を計数した。実施例６は１１回であるのに対し、比較例４は７回であった。本発明のパック化粧料は経皮休息心に優れることが判る。
イ
二酸化チタン                                        ３    重量部
カオリン                                            ２    重量部
ＰＯＥ（８）イソステアリン酸エステル                １    重量部
ＰＯＥ（２０）イソステアリン酸グリセリル            ２    重量部
ポリビニルアルコール５０％水溶液                  １１    重量部
コアシェル型アクリル酸樹脂エマルション              １    重量部
ポリ酢酸ビニルエマルション（固形分５０％）          ２    重量部
ポリビニルピロリドンエマルション（固形分４０％）    ７    重量部
麻（長さ１．２ｍｍ）                                １    重量部
ソルビタンセスキラウレート                          ０．３重量部
結晶セルロース                                      １    重量部
水                                                ３０    重量部
ロ
１，３−ブタンジオール                              ２    重量部
メチルパラベン                                      ０．２重量部
フェノキシエタノール                                ０．３重量部
エタノール                                          ６．５重量部
キサンタンガム                                      ０．１重量部
リボフラビン                                        ０．１重量部
水                                                ２９．５重量部
【産業上の利用可能性】
【００２１】
本発明は、手軽な角栓除去用のパック化粧料や、有効成分の経皮吸収促進効果に優れるパック化粧料に応用出来る。